(57)【要約】本発明は、ポリカーボネート、離型剤および特殊な亜リン酸エステルを含有する新規の熱可塑性ポリマー混合物、成形品、特にコンパクトディスク、ビデオディスク、デジタルヴァーサティルディスクなどの光学データキャリアや他の再書き込み不可能な光学データキャリアまたは書き込み／消去可能な光学データキャリアの製造のための前記ポリマー混合物の使用、およびそれから製造される前記成形品そのものに関する。【特許請求の範囲】
【請求項１】
少なくとも１種のポリカーボネート、
少なくとも１種の離型剤、および
下記構造式で表される少なくとも１種の亜リン酸エステル
を含有する熱可塑性ポリマー混合物。
【化１】
2004526028.tif 000018
（式中、ｎは、０〜５までの数、好ましくは１〜３、特に好ましくは３を表し、Ｙはそれぞれ、互いに独立して、アルキルまたは任意に置換されたアリール、好ましくはＣ１〜Ｃ４アルキル、特に好ましくはメチル、sec-ブチルおよびtert-ブチルを表し、ｍは、１〜３の数、好ましくは３を表し、およびＸはそれぞれ互いに独立して、任意に置換されたメチレン基を表し、ここで、少なくとも１個のメチレン基は完全に置換されていなければならず、および前記置換基はそれぞれ、互いに独立して、Ｃ１〜Ｃ２０アルキルから成る群より選択され、好ましくは完全に置換されたメチレン基におけるＣ１〜Ｃ２０アルキルまたは２個の置換基は、基：
【化２】
2004526028.tif 000019
を表し、前記基において、Ｒ１は、Ｃ１〜Ｃ１８アルキル、Ｃ３〜Ｃ１２シクロアルキル、Ｃ６〜Ｃ３０脂肪芳香族(alkaryl)およびアリール（これらの基は１〜４個のＯ-アルキレン-Ｏおよび／またはカルボン酸エステル-ＣＯＯ-基で置換されていてよい。）、ＯＨ基を２〜１０個含有するＣ２〜Ｃ１８ポリヒドロキシアルキル基、フェノール性ＯＨ基を２〜１０個含有するＣ２〜Ｃ１８ポリフェニル基から成る群より選択される。）
【請求項２】
離型剤が、少なくとも１個の遊離ＯＨ基を含有する、多価アルコールと長鎖カルボン酸とのエステルである請求項１記載の熱可塑性ポリマー混合物。
【請求項３】
離型剤が、炭素数１６〜２２の飽和の１価脂肪酸とグリセロール、トリメチロールプロパン、ペンタエリスリトールまたはこれらと同様の多価アルコールとの部分エステルである請求項１記載の熱可塑性ポリマー混合物。
【請求項４】
ポリカーボネートに分子量が１５,０００〜３５,０００である請求項１〜３のいずれかに記載の熱可塑性ポリマー混合物。
【請求項５】
離型剤を０．０１〜１．５重量％および亜リン酸エステルを０．００１〜０．１重量％含有する請求項１〜４のいずれかに記載の熱可塑性ポリマー混合物。
【請求項６】
請求項１〜５のいずれかに記載の熱可塑性ポリマー混合物を使用する、成形品の製造方法。
【請求項７】
請求項１〜７のいずれかに記載の熱可塑性ポリマー混合物から製造された光学データキャリア。
【請求項８】
請求項１〜５のいずれかに記載の混合物を使用する、成形品の製造方法。
【請求項９】
熱可塑性ポリマーおよびそれから製造される成形品を製造するための請求項１〜５のいずれかに記載の混合物の使用。
【請求項１０】
成形品を製造するための請求項１〜５のいずれかに記載のポリマー混合物の使用。
【発明の詳細な説明】
【０００１】
本出願は、ポリカーボネート、離型剤および特定の亜リン酸エステルを含有する新規の熱可塑性ポリマー混合物、および成形品、特に、コンパクトディスク、ビデオディスク、デジタルヴァーサティルディスクなどの光学データキャリア、および書き込みおよび消去が１回以上可能な前記以外の光学データキャリアを製造するための前記ポリマー混合物の使用、並びにこれから製造される成形品（前記参照）に関する。
【０００２】
ポリカーボネートは、一般に、透明性、耐熱性および寸法安定性などの特性の特別な組み合わせにより、光学データキャリアを射出成形または注入−加圧成形するための材料として使用される。一般に３００℃〜４００℃で行われる加工性を改良するために、離型剤や安定化剤などの添加剤がポリカーボネートに加えられる。
【０００３】
多価アルコールの脂肪族脂肪酸エステル、例えば、グリセロールと長鎖脂肪酸とのエステルや、ペンタエリスリトールと長鎖脂肪酸とのエステルが、離型剤として好ましく使用される。これらのエステルは、部分的にエステル化されていてもよく、その場合は、遊離ＯＨ基を有するため、離型作用には明らかに有利である。しかし、前記エステルは、前記混合物の熱安定性を低下させるため、安定化剤を添加する必要がある。しかも、この安定化剤は、非常に有効でなければならない。すなわち、この安定化剤は、非常に低濃度で有効でなければならない。というのも、そうでなければ鋳型内に被膜が形成するリスクがあるためである。この場合、鋳型とダイを加工中にしばしば掃除しなければならず、このことは有害であって、しかも低品質のシートをもたらす。これに反して、完全エステル化離型剤は、高度の安定性を有するが、このエステルの低濃度での離型作用は、遊離ＯＨ基を有するエステルよりも非常に弱い。そのため、一般には、より大量の完全エステル化離型剤を使用しなければならず、このことが被膜形成のリスクを高めるが、他方では、添加される安定化剤の量は幾らか少なくなる。
【０００４】
複数の混合物は、以下のように、文献に既に提案されている。
ＯＨ基を有する離型剤を含有する混合物を安定化することについては、欧州特許出願公開第Ａ205192号公報に、トリメチルホスフェートおよび／またはトリエチルホスフェートと亜リン酸エステル(phosphites)との混合物の使用が教示されている。結果的に、リン酸エステルまたは亜リン酸エステル単独の安定化効果は不充分であり、しかもこれらリン酸エステルは生態学的に望ましくない。
【０００５】
特開昭62-184639号公報には、亜リン酸エステルで安定化されたポリカーボネートから製造される光学データメモリーが記載されている。生態学的に望ましくなくしかも被膜形成において重大な、トリメチルホスファイトなどの揮発し易い亜リン酸エステルが好ましい。
【０００６】
特開2000-80261号公報には、離型剤、トリス(ジ-tert-ブチル-フェニル)ホスファイトおよびリン酸を含むポリカーボネート混合物が記載されている。結果的に、亜リン酸エステルの安定性効果は不充分であるため、更なる安定化剤としてリン酸を使用しているが、高い雰囲気湿度と高温の条件下では光学データキャリアーのメモリー層に腐食が生じ得る。
【０００７】
従って、本発明の目的は、ポリカーボネート、離型性および熱安定化剤を含有する熱可塑性ポリマー混合物であって、光学データキャリアや他の成形品の製造のために最適化されたものを開発することである。前記ポリマー混合物は、換言すると、例えば、少量で良好な離型作用を発揮する。特に、より高度の貯蔵容量を有する新規のディスクフォーマットや、場合によりデジタルヴァーサティルディスク（ＤＶＤ）のようにより薄いディスクは、ＣＤよりも高い熱安定性を必要とする。成形品への加工中の材料への損傷や鋳型内での被膜形成がより重大である。
【０００８】
本発明の混合物を用いると、驚くことに、大量のデータメモリーと、射出成形または注入加圧成形中の材料の改良された加工性によって前記目的が達成される。
【０００９】
従って、本発明は、少なくとも１種のポリカーボネート、少なくとも１種の離型剤、および特定の化学構造式で表される少なくとも１種の亜リン酸エステルを含有する熱可塑性ポリマー混合物に関する。前記亜リン酸エステルは、含まれる離型剤を低濃度でも安定化する。そのため、より少量の離型剤の供給により、前記と同様の離型作用が可能となる。その結果、離型剤の減量使用とその驚くべき高い安定性のために、被膜形成性が驚くほど低いレベルまで低下する。
【００１０】
本発明は、コンパクトディスク、ビデオディスク、デジタルヴァーサティルディスクなどの光学データキャリアや、１回以上書き込みまたは消去が可能な他の光学データキャリアを製造するための前記ポリマー混合物の使用、並びに前記ポリマー混合物から製造される光学データキャリアにも関する。
【００１１】
ポリマー混合物は、明らかに、より高分子量のポリカーボネートを用いるものを含む他の典型的なポリカーボネート用途においても使用され得る。前記用途は、透明であっても不透明であってもよく、例えば、食品および飲料のパッケージ、光学レンズおよびプリズム、照明目的用のレンズ、自動車のヘッドライトのレンズ、建築および自動車用のグレージング材、温室用などの別の種々のグレージング材、いわゆる二重壁シートまたは中空チャンバーシートが挙げられる。前記以外の用途例は、プロフィール、フィルム、あらゆるタイプのハウジング部品（例えば、医療用装置用、ジュースプレス、コーヒーメーカー、ミキサーなどの家庭用機器用、コンピューター、モニター、プリンター、コピー機などの事務機器用、そして建築産業におけるシート、パイプ、電気設備導管、窓、ドアおよびプロフィール、内装仕上げおよび外部用途のためのもの）、および電気工学分野におけるスイッチやプラグなどが挙げられる。本発明の成形品は、自動車、船舶、航空機、バスおよび他の駆動式乗物の内装仕上げや構成部品、およびトラック本体の部品に使用されてもよい。
【００１２】
本発明において、熱可塑性ポリマー混合物は、主に芳香族ポリカーボネートを含有する。ポリカーボネートという用語は、ホモポリカーボネートおよびコポリカーボネートを包含する。ポリカーボネートは、線形であっても、公知の方法で枝分かれされていてもよい。ポリカーボネートは、ゲル浸透クロマトグラフィーで求められる分子量５,０００〜８０,０００、好ましくは１０,０００〜４０,０００を有する。分子量は、特に好ましくは、１５,０００〜３５,０００、特に１５,０００および２２,０００である。
【００１３】
前記ポリカーボネートは、ジフェノールと、炭酸誘導体と、場合により連鎖停止剤および場合により枝分かれ剤から公知の方法で製造される。
【００１４】
ポリカーボネートの製造に関する詳細は、約４０年間に亙って多数の特許に記載されている。単に例として、シュネル(Schnell)著、「ケミストリー・アンド・フィジックス・オブ・ポリカーボネーツ(Chemistry andPhysics of Polycarbonates)」、ポリマー・レヴューズ、第９巻、インターサイエンス・パブリッシャーズ、ニューヨーク、ロンドン、シドニー  1964年、ドクター・ディ・フライターグ(Dr. D. Freitag)、ユー・グリゴ(U. Grigo)、ピー・アール・ミュラー(P. R. Muller)、エヌ・ヌーヴェルン(N. Nouvertne)著、バイエル・アクチエンゲゼルシャフト、「ポリカーボネーツ(Polycarbonates)」、エンサイクロペディア・オブ・ポリマー・サイエンス・アンド・エンジニアリング、第11巻、第2版、1988年、648〜718頁、および最後に、ドレス(Dres.)・ユー・グリゴ、ケイ・キルヒナー(K. Kirchner)およびピー・アール・ミュラー著、「ポリカーボネート(Polycarbonate)」、ベッカー／ブラウン、クンシュトシュトッフ-ハンドブッフ(Kunststoff-Handbuch)、第3/1巻、ポリカーボネート、ポリアセタール、ポリエステル、セルロースエステル(Polycarbonate, polyacetale, Polyester, Celluloseester)、カール・ハンサー・フェルラーク、ミュンヘン、ウィーン1992年、117〜299頁を参照のこと。
【００１５】
ポリカーボネートを製造するのに好適なジフェノールは、例えば、ヒドロキノン、レゾルシノール、ジヒドロキシジフェニル、ビス-(ヒドロキシフェニル)-アルカン、ビス-(ヒドロキシフェニル)-シクロアルカン、ビス-(ヒドロキシフェニル)-スルフィド、ビス-(ヒドロキシフェニル)-エーテル、ビス-(ヒドロキシフェニル)-ケトン、ビス-(ヒドロキシフェニル)-スルホン、ビス-(ヒドロキシフェニル)-スルホキシド、およびα,α'-ビス-(ヒドロキシフェニル)-ジイソプロピルベンゼン、並びにこれらの核アルキル化および環ハロゲン化化合物を包含する。
【００１６】
特に好ましいフェノールは、4,4'-ジヒドロキシジフェニル、2,2-ビス-(4-ヒドロキシフェニル)-プロパン、2,4-ビス-(4-ヒドロキシフェニル)-2-メチルブタン、1,1-ビス-(4-ヒドロキシフェニル)-ｐ-ジイソプロピルベンゼン、2,2-ビス-(3-メチル-4-ヒドロキシフェニル)-プロパン、2,2-ビス-(3-クロロ-4-ヒドロキシフェニル)-プロパン、ビス-(3,5-ジメチル-4-ヒドロキシフェニル)-メタン、2,2-ビス-(3,5-ジメチル-4-ヒドロキシフェニル)-プロパン、ビス-(3,5-ジメチル-4-ヒドロキシフェニル)-スルホン、2,4-ビス-(3,5-ジメチル-4-ヒドロキシフェニル)-2-メチルブタン、1,1-ビス-(3,5-ジメチル-4-ヒドロキシフェニル)-ｐ-ジイソプロピルベンゼン、2,2-ビス-(3,5-ジクロロ-4-ヒドロキシフェニル)-プロパン、2,2-ビス-(3,5-ジブロモ-4-ヒドロキシフェニル)-プロパン、1,1-ビス-(4-ヒドロキシフェニル)-3,3,5-トリメチルシクロヘキサンおよび4,4'-(ｍ-フェニレンジイソプロピリデン)-ジフェノールが挙げられる。
【００１７】
特に好ましいジフェノールは、2,2-ビス-(4-ヒドロキシフェニル)-プロパン（ＢＰＡ）、2,2-ビス-(3,5-ジメチル-4-ヒドロキシフェニル)-プロパン、2,2-ビス-(3,5-ジクロロ-4-ヒドロキシフェニル)-プロパン、2,2-ビス-(3,5-ジブロモ-4-ヒドロキシフェニル)-プロパン、4,4'-(ｍ-フェニレンジイソプロピリデン)-ビスフェノール（ＣＡＳ-No.13595-25-0）（ＢＰＭ）、1,1-ビス-(4-ヒドロキシフェニル)-シクロヘキサンおよび1,1-ビス-(4-ヒドロキシフェニル)-3,3,5-トリメチルシクロヘキサン（ＴＭＣ）が挙げられる。
【００１８】
前記ジフェノールおよび好適なジフェノールは、例えば、米国特許第3028635号公報および同第2999835号公報、同第3148172号公報、同第2991273号公報、同第3271367号公報、同第4982014号公報および同第2999846号公報、独国特許出願公開第Ａ1570703号公報、同第2063050号公報、同第2036052号公報、同第2211956号公報および同第3832396号明細書公報、仏国特許発明第1561518号明細書公報、論文「シュネル(Schnell)著、ケミストリー・アンド・フィジックス・オブ・ポリカーボネーツ(Chemistry andPhysics of Polycarbonates)」、インターサイエンス・パブリッシャーズ、ニューヨーク1964年」、並びに特開昭61(1986)-62039号公報、同61(1986)-62040号公報および61(1986)-105550号公報に記載されている。
【００１９】
ホモポリカーボネートの場合はジフェノールを一種のみ使用し、またコポリカーボネートの場合は複数のジフェノールを使用する。
【００２０】
少なくとも１種のポリカーボネートと、ＢＰＡおよび／またはトリメチルシクロヘキシル-ビスフェノール（ＴＭＣ）から成るジオール単位、、好ましくはＢＰＡのホモポリマー、ＢＰＡとＴＭＣとのコポリマーまたはＴＭＣを５〜６０％含有するコポリマーから成る群より選択されるものとを含有するポリマー混合物が好ましく使用される。
【００２１】
好適な炭酸誘導体は、例えば、ホスゲンまたはジフェニルカーボネートを包含する。
【００２２】
好適な連鎖停止剤は、モノフェノールおよびモノカルボン酸を包含する。好適なモノフェノールとしては、フェノールそのもの、クレゾール、ｐ-tert-ブチルフェノール、ｐ-ｎ-オクチルフェノール、ｐ-イソ-オクチルフェノール、ｐ-ｎ-ノニルフェノールおよびｐ-イソ-ノニルフェノール、およびｐ-クミルフェノールなどのアルキルフェノール、ｐ-クロロフェノール、2,4-ジクロロフェノール、ｐ-ブロモフェノールアミルフェノールおよび2,4,6-トリブロモフェノールなどのハロゲンフェノール、およびこれらの混合物が挙げられる。
【００２３】
好ましい連鎖停止剤は、式（Ｉ）のフェノールである。
【化１】
2004526028.tif 000002
ここで、Ｒは、水素、tert-ブチルまたは分枝もしくは非分枝のＣ８および／またはＣ９アルキル基を表す。しかし、ｐ-クミルフェノールも好ましく使用され得る。エステル交換反応の場合、連鎖停止剤は、使用されるジアリールカーボネートからもたらされる。
【００２４】
使用される連鎖停止剤の量は、好ましくは相界面法において、用いられるジフェノール１モルに対して０．１モル％〜５モル％である。連鎖停止剤は、ホスゲン化前、ホスゲン化中またはホスゲン化後に用いられてよい。
【００２５】
好適な枝分かれ剤は、ポリカーボネート化学から公知の３官能以上の化合物、特に、フェノール性ＯＨ基を３個以上有するものである。
【００２６】
好適な枝分かれ剤は、例えば、フロログルシン、4,6-ジメチル-2,4,6-トリ-(4-ヒドロキシフェニル)-ヘプタン-2、4,6-ジメチル-2,4,6-トリ-(4-ヒドロキシフェニル)-ヘプタン、1,3,5-トリ-(4-ヒドロキシフェニル)-ベンゼン、1,1,1-トリ-(4-ヒドロキシフェニル)-エタン、トリ-(4-ヒドロキシフェニル)-フェニルメタン、2,2-ビス-[4,4-ビス-(4-ヒドロキシフェニル)-シクロヘキシル]-プロパン、2,4-ビス-(4-ヒドロキシフェニル-イソプロピル)-フェノール、2,6-ビス-(2-ヒドロキシ-5'-メチルベンジル)-4-メチルフェノール、2-(4-ヒドロキシフェニル)-2-(2,4-ジヒドロキシフェニル)-プロパン、ヘキサ-(4-(4-ヒドロキシフェニル-イソプロピル)-フェニル-オルトテレフタル酸エステル、テトラ-(4-ヒドロキシフェニル)-メタン、テトラ-(4-(4-ヒドロキシフェニル-イソプロピル)-フェノキシ)-メタンおよび1,4-ビス-(4',4''-ジヒドロキシトリフェニル)-メチル)-ベンゼンおよび2,4-ジヒドロキシ安息香酸、トリメシン酸、シアヌール酸クロライドを包含し、また、幾つかの応用においては、3,3-ビス-(3-メチル-4-ヒドロキシ-フェニル)-2-オキソ-2,3-ジヒドロインドールも好ましく包含される。
【００２７】
任意に使用される枝分かれ剤の量は、用いられるジフェノール１モルに対して０．０１モル％〜２モル％である。
【００２８】
枝分かれ剤は、相境界法では、ジフェノールおよび連鎖停止剤と一緒にアルカリ性水相中に含まれていても、または有機溶媒中に加えて溶解されていてもよい。エステル交換法の場合は、枝分かれ剤は、ジフェノールと一緒に用いてよい。
【００２９】
当業者は、熱可塑性ポリカーボネートの前記全ての製造方法を熟知している。
【００３０】
離型剤として使用される化合物は、好ましくは、多価アルコールと長鎖カルボン酸とのエステルである。完全にエステル化されておらず、しかもそのために遊離ＯＨ基を有する離型剤が好ましい。炭素数１６〜２２の飽和１価脂肪酸とグリセロール、トリメチロールプロパン、ペンタエリスリトールまたは同様の多価アルコールとの（部分）エステルが特に好ましい。とりわけ、グリセロールモノステアレートおよびグリセロールモノパルミエート(glycerol monopalmiate)である。
【００３１】
前記グリセロールの飽和１価脂肪酸エステルは、単独で、または２成分以上を含む混合物として使用される。グリセロールの飽和モノエステルは、通常、水素化動物油または植物油とグリセロールとのエステル交換反応によって生成される。この反応生成物はグリセロールエステル以外のエステルも含有するが、これを本発明の離型剤として使用する。例えば、混合物は、より少ないまたはより多い割合のジグリセリドおよびトリグリセリドを含有し得る。
【００３２】
ＣＤや他の光学記憶媒体（ＤＶＤなど）の製造中、離型剤の最適量は、一方では好適な離型作用により、他方では鋳型上での被膜形成により決定される。離型剤の従来使用されている濃度は、５０〜１,０００ｐｐｍ、より有利には１００〜５００ｐｐｍである。ポリカーボネートの他の適用において、この濃度は、１００〜１０,０００ｐｐｍ、好ましくは２,０００〜７,０００ｐｐｍである。
【００３３】
本発明の特別な亜リン酸エステルは、１分子中に芳香族基と脂肪族基の両方を有するものである。これは、以下の構造式で表される。
【化２】
2004526028.tif 000003
前記式中、ｎは、０〜５までの数、好ましくは１〜３、特に好ましくは３を表し、Ｙはそれぞれ、互いに独立して、アルキルまたは任意に置換されたアリール、好ましくはＣ１〜Ｃ４アルキル、特に好ましくはメチル、sec-ブチルおよびtert-ブチルを表し、ｍは、１〜３の数、好ましくは３を表し、およびＸはそれぞれ互いに独立して、任意に置換されたメチレン基を表し、ここで、少なくとも１個のメチレン基は完全に置換されていなければならず、および前記置換基はそれぞれ、互いに独立して、Ｃ１〜Ｃ２０アルキルから成る群より選択され、好ましくは完全に置換されたメチレン基におけるＣ１〜Ｃ２０アルキルまたは２個の置換基は、基：
【化３】
2004526028.tif 000004
で表される。この基において、Ｒ１は、Ｃ１〜Ｃ１８アルキル基、Ｃ３〜Ｃ１２シクロアルキル基、Ｃ６〜Ｃ３０脂肪芳香族基およびアリール（これらの基は１〜４個のＯ-アルキレン-Ｏおよび／またはカルボン酸エステル-ＣＯＯ-基で置換されていてよい。）、ＯＨ基を２〜１０個含有するＣ２〜Ｃ１８ポリヒドロキシアルキル基、フェノール性ＯＨ基を２〜１０個含有するＣ２〜Ｃ１８ポリフェニル基から成る群より選択される。
【００３４】
好ましい化合物は、下式の化合物である。
【化４】
2004526028.tif 000005
ここで、Ｒ２は、Ｃ１〜Ｃ６アルキルを表し、Ｒ３は、メチルまたはエチルを表し、およびＲ４は、Ｃ１〜Ｃ１８アルキル基、Ｃ３〜Ｃ１２シクロアルキル基、Ｃ６〜Ｃ３０脂肪芳香族基およびアリール基（これらの基は１〜４個のＯ-アルキレン-Ｏおよび／またはカルボン酸エステル-ＣＯＯ-基で置換されていてよい。）、ＯＨ基を２〜１０個含有するＣ２〜Ｃ１８ポリヒドロキシアルキル基、フェノール性ＯＨ基を２〜１０個含有するＣ２〜Ｃ１８ポリフェニル基から成る群より選択される。
【００３５】
下式の化合物も好ましい。
【化５】
2004526028.tif 000006
式中、Ｙおよびｎは前記と同じ意味を表し、およびＲ５は、互いに独立して、水素およびＣ３〜Ｃ２０アルキルから成る群より選択され、少なくとも１個のＲ５は好ましくはアルキルを表し、Ｒ６は、互いに独立して、Ｃ１〜Ｃ１０アルキルを表す。
【００３６】
下式の化合物が特に好ましい。
【化６】
2004526028.tif 000007
式中、Ｒ１およびＲ２は、メチル、serc-ブチルまたはtert-ブチルを表す。
【００３７】
同様に、欧州特許出願公開第Ａ10038876号公報の16頁〜20頁および21頁の実施例に記載されている化合物も特に好ましい。
【００３８】
以下の構造式で表される(2,4,6-トリ-ｔ-ブチルフェニル)-(2-ブチル-2-エチル-プロパン-1,3-ジイル)-ホスファイトが最も好ましい。
【化７】
2004526028.tif 000008
【００３９】
亜リン酸エステルは、単独で使用してよいが、他のリン化合物と組み合わせて使用してもよい。ここで、他のリン化合物は、異なるリン酸化数を有するものであってもよい。従って、本発明の亜リン酸エステルと他の亜リン酸エステル、トリフェニルホスフィンなどのホスフィン、ホスホニト、リン酸エステル、ホスホン酸エステルなどとの組み合わせも使用してよい。
【００４０】
本発明で使用される亜リン酸エステルは、一般に公知のまたは同様に公知の方法で生成されてよい。(2,4,6-トリ-ｔ-ブチルフェニル)-(2-ブチル-2-エチル-プロパン-1,3-ジイル)-ホスファイトは、例えば、欧州特許出願公開第Ａ702018号公報および欧州特許第635514号公報に記載されている。
【００４１】
本発明のポリマー混合物は一般に、１０〜５,０００ｐｐｍ、好ましくは１０〜１,０００ｐｐｍ、特に好ましくは２０〜５００ｐｐｍ、最も好ましくは５０〜２５０ｐｐｍの割合でリン化合物を含有する。
【００４２】
以降に記載する好ましい、特に好ましいまたは最も好ましい物質を有する化合物が、好ましい、特に好ましいまたは最も好ましい。
【００４３】
しかし、基の定義および説明並びに前述の一般的に記載されたまたは好ましい範囲におけるパラメータまたは量比は、所望により、互いに組み合わせてもよく、言いかえれば、各範囲と好ましい範囲の間であってよい。
【００４４】
放出試薬およびリン化合物は、熱可塑性ポリマー混合物に添加される。好ましくは、これらは、ポリカーボネートの製造後および精製中に、ポリカーボネートポリマー溶液または熱可塑性ポリマー混合物の溶融物への添加等によって添加される。さらに、前記成分は、互いに独立して種々の操作段階で添加することも可能である。例えば、全ての成分が最終製品（成形品）の製造中に含まれているとすれば、前記成分のうち一方をポリマー溶液の精製中に添加し、他方の成分を溶融物に添加する。
【００４５】
本発明の熱可塑性ポリマー混合物は、ポリカーボネート用の汎用添加物を公知の量で含有していてもよく、好ましくはＵＶ安定化剤、難燃剤、染料、フィラー、発泡剤、蛍光増白剤および帯電防止剤などが挙げられる。光学用途では、前記材料の透明性に悪影響を及ぼさない成分を使用することが好ましい。
【００４６】
これら物質は、ジョン・マーフィー著、アディティヴズ・フォア・プラスティクス・ハンドブック(Additives for Plastics Handbook)1999年などの多くの刊行物に記載されており、しかも市販されている。
【００４７】
１．好適な酸化防止剤は、例えば、以下のものを包含する。
１．１．  アルキル化モノフェノール、例えば、2,6-ジ-tert-ブチル-4-メチルフェノール、2-tert-ブチル-4,6-ジメチルフェノール、2,6-ジ-tert-ブチル-4-エチルフェノール、2,6-ジ-tert-ブチル-4-ｎ-ブチルフェノール、2,6-ジ-tert-ブチル-4-イソブチルフェノール、2,6-ジシクロペンチル-4-メチルフェノール、2-(α-メチル-シクロヘキシル)-4,6-ジメチルフェノール、2,6-ジオクタデシル-4-メチルフェノール、2,4,6-トリシクロヘキシルフェノール、2,6-ジ-tert-ブチル-4-メトキシメチルフェノール、ノニルフェノール、これらの側鎖が線形であるかまたは枝分かれしているもの（例えば、2,6-ジ-ノニル-4-メチルフェノール、2,4-ジメチル-6-(1'-メチルウンデシ-1'-イル)-フェノール、2,4-ジメチル-6-(1'-メチルヘプタデシ-1'-イル)-フェノール、2,4-ジメチル-6-(1'-メチルトリデシ-1'-イル)-フェノール）。
【００４８】
１．２．  アルキルチオメチルフェノール、例えば、2,4-ジオクチルチオメチル-6-tert-ブチルフェノール、2,4-ジオクチルチオメチル-6-メチルフェノール、2,4-ジオクチルチオメチル-6-エチルフェノール、2,6-ジドデシルチオメチル-4-ノニルフェノール。
【００４９】
１．３．  ヒドロキノンおよびアルキル化ヒドロキノン、例えば、2,6-ジ-tert-ブチル-4-メトキシフェノール、2,5-ジ-tert-ブチル-ヒドロキノン、2,5-ジ-tert-アミルヒドロキノン、2,6-ジフェニル-4-オクタデシルオキシフェノール、2,6-ジ-tert-ブチルヒドロキノン、2,5-ジ-tert-ブチル-4-ヒドロキシアニソール、3,5-ジ-tert-ブチル-4-ヒドロキシアニソール、3,5-ジ-tert-ブチル-4-ヒドロキシフェニルステアレート、ビス-(3,5-ジ-tert-ブチル-4-ヒドロキシフェニル)アジペート。
【００５０】
１．４．  トコフェロール、例えば、α-トコフェロール、β-トコフェロール、γ-トコフェロール、δ-トコフェロールおよびこれらの混合物（ビタミンＥ）。
【００５１】
１．５．  ヒドロキシル化チオジフェニルエーテル、例えば、2,2'-チオ-ビス-(6-tert-ブチル-4-メチルフェノール)、2,2'-チオ-ビス-(4-オクチルフェノール)、4,4'-チオ-ビス-(6-tert-ブチル-3-メチルフェノール)、4,4'-チオ-ビス-(6-tert-ブチル-2-メチルフェノール)、4,4'-チオ-ビス-(3,6-ジ-sec-アミルフェノール)、4,4'-ビス-(2,6-ジメチル-4-ヒドロキシフェニル)ジスルフィド。
【００５２】
１．６．  アルキリデンビスフェノール、例えば、2,2'-メチレン-ビス-(6-tert-4-メチルフェノール)、2,2'-メチレン-ビス-(6-tert-ブチル-4-エチルフェノール)、2,2'-メチレン-ビス-[4-メチル-6-(α-メチルシクロヘキシル)-フェノール]、2,2'-メチレン-ビス-(4-メチル-6-シクロヘキシルフェノール)、2,2'-メチレン-ビス-(6-ノニル-4-メチルフェノール)、2,2'-メチレン-ビス-(4,6-ジ-tert-ブチルフェノール)、2,2'-エチリデン-ビス-(4,6-ジ-tert-ブチルフェノール)、2,2'-エチリデン-ビス-(6-tert-ブチル-4-イソブチルフェノール)、2,2'-メチレン-ビス-[6-(α-メチルベンジル)-4-ノニルフェノール]、2,2'-メチレン-ビス-[6-(α,α-ジメチルベンジル)-4-ノニルフェノール]、4,4'-メチレン-ビス-(2,6-ジ-tert-ブチルフェノール)、4,4'-メチレン-ビス-(6-tert-ブチル-2-メチルフェノール)、1,1-ビス-(5-tert-ブチル-4-ヒドロキシ-2-メチルフェニル)ブタン、2,6-ビス-(3-tert-ブチル-5-メチル-2-ヒドロキシベンジル)-4-メチルフェノール、1,1,3-トリス-(5-tert-ブチル-4-ヒドロキシ-2-メチルフェニル)-ブタン、1,1-ビス-(5-tert-ブチル-4-ヒドロキシ-2-メチルフェニル)-3-ｎ-ドデシルメルカプトブタン、エチレングリコールビス-[3,3-ビス-(3'-tert-ブチル-4'-ヒドロキシフェニル)-ブチレート]、ビス-(3-tert-ブチル-4-ヒドロキシ-5-メチルフェニル)-ジシクロペンタジエン、ビス-[2-(3'-tert-ブチル-2'-ヒドロキシ-5'-メチルベンジル)-6-tert-ブチル-4-メチルフェニル]テレフタレート、1,1-ビス-(3,5-ジメチル-2-ヒドロキシフェニル)-ブタン、2,2-ビス-(3,5-ジ-tert-ブチル-4-ヒドロキシフェニル)-プロパン、2,2-ビス-(5-tert-ブチル-4-ヒドロキシ-2-メチルフェニル)-4-ｎ-ドデシルメルカプトブタン、1,1,5,5-テトラ-(5-tert-ブチル-4-ヒドロキシ-2-メチルフェニル)-ペンタン。
【００５３】
１．７．  Ｏ-、Ｎ-およびＳ-ベンジル化合物、例えば、3,5,3',5'-テトラ-tert-ブチル-4,4'-ジヒドロキシジベンジルエーテル、オクタデシル-4-ヒドロキシ-3,5-ジメチルベンジルメルカプトアセテート、トリデシル-4-ヒドロキシ-3,5-ジ-tert-ブチルベンジルメルカプトアセテート、トリス-(3,5-ジ-tert-ブチル-4-ヒドロキシベンジル)アミン、ビス-(4-tert-ブチル-3-ヒドロキシ-2,6-ジメチルベンジル)-ジチオテレフタレート、ビス-(3,5-ジ-tert-ブチル-4-ヒドロキシベンジル)スルフィド、イソオクチル-3,5-ジ-tert-ブチル-4-ヒドロキシベンジルメルカプトアセテート。
【００５４】
１．８．  ヒドロキベンジル化マロン酸エステル(malonate)、例えば、ジオクタデシル-2,2-ビス-(3,5-ジ-tert-ブチル-2-ヒドロキシベンジル)マロネート、ジオクタデシル-2-(3-tert-ブチル-4-ヒドロキシ-5-メチルベンジル)マロネート、ジドデシルメルカプトエチル-2,2-ビス-(3,5-ジ-tert-ブチル-4-ヒドロキシベンジル)マロネート、ビス-[4-(1,1,3,3-テトラメチルブチル)フェニル]-2,2-ビス-(3,5-ジ-tert-ブチル-4-ヒドロキシベンジル)マロネート。
【００５５】
１．９．  芳香族ヒドロキシベンジル化合物、例えば、1,3,5-トリス-(3,5-ジ-tert-ブチル-4-ヒドロキシベンジル)-2,4,6-トリメチルベンゼン、1,4-ビス-(3,5-ジ-tert-ブチル-4-ヒドロキシベンジル)-2,3,5,6-テトラメチルベンゼン、2,4,6-トリス-(3,5-ジ-tert-ブチル-4-ヒドロキシベンジル)-フェノール。
【００５６】
１．１０．  トリアジン化合物、例えば、2,4,-ビス-(オクチルメルカプト)-6-(3,5-ジ-tert-ブチル-4-ヒドロキシアニリノ)-1,3,5-トリアジン、2-オクチルメルカプト-4,6-ビス-(3,5-ジ-tert-ブチル-4-ヒドロキシアニリノ)-1,3,5-トリアジン、2-オクチルメルカプト-4,6-ビス-(3,5-ジ-tert-ブチル-4-ヒドロキシフェノキシ)-1,3,5-トリアジン、2,4,6-トリス-(3,5-ジ-tert-ブチル-4-ヒドロキシフェノキシ)-1,2,3-トリアジン、1,3,5-トリス-(3,5-ジ-tert-ブチル-4-ヒドロキシベンジル)イソシアヌレート、1,3,5-トリス-(4-tert-ブチル-3-ヒドロキシ-2,6-ジメチルベンジル)イソシアヌレート、2,4,6-トリス-(3,5-ジ-tert-ブチル-4-ヒドロキシフェニルエチル)-1,3,5-トリアジン、1,3,5-トリス-(3,5-ジ-tert-ブチル-4-ヒドロキシフェニルプロピオイル)-ヘキサヒドロ-1,3,5-トリアジン、1,3,5-トリス-(3,5-ジシクロヘキシル-4-ヒドロキシベンジル)-イソシアヌレート。
【００５７】
１．１１．  アシルアミノフェノール、例えば、4-ヒドロキシラウルアニリド(4-hydroxylauranilide)、4-ヒドロキシテアルアニリド(4-hydroxytearanilide)、オクチル-Ｎ-(3,5-ジ-tert-ブチル-4-ヒドロキシフェニル)-カルバメート。
【００５８】
１．１２．  β-(3,5-ジ-tert-ブチル-4-ヒドロキシフェニル)プロピオン酸のエステルであって、１価または多価アルコール（例えば、メタノール、エタノール、ｎ-オクタノール、ｉ-オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリス-(ヒドロキシエチル)イソシアヌレート、Ｎ,Ｎ'-ビス-(ヒドロキシエチル)-オキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2.2.2]オクタン）とのエステル。オクタデカノールとの前記エステル（チバ・スペック(Ciba Spec.)社製IRGANOX1076(登録商標)）が特に好適でかつ好ましい。
【００５９】
１．１３．  β-(5-tert-ブチル-4-ヒドロキシ-3-メチルフェニル)プロピオン酸のエステルであって、１価または多価アルコール（例えば、メタノール、エタノール、ｎ-オクタノール、ｉ-オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリス-(ヒドロキシエチル)イソシアヌレート、Ｎ,Ｎ'-ビス-(ヒドロキシエチル)-オキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2.2.2]オクタン）とのエステル。
【００６０】
１．１４．  β-(3,5-ジシクロヘキシル-4-ヒドロキシフェニル)プロピオン酸のエステルであって、１価または多価アルコール（例えば、メタノール、エタノール、オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリス-(ヒドロキシエチル)イソシアヌレート、Ｎ,Ｎ'-ビス-(ヒドロキシエチル)-オキサミド、3-チアウンデカノール、3-チアペンタデカノール、トリメチルヘキサンジオール、トリメチロールプロパン、4-ヒドロキシメチル-1-ホスファ-2,6,7-トリオキサビシクロ[2.2.2]オクタン）とのエステル。
【００６１】
１．１５．  3,5-ジ-tert-ブチル-4-ヒドロキシフェニル酢酸のエステルであって、１価または多価アルコール（例えば、メタノール、エタノール、オクタノール、オクタデカノール、1,6-ヘキサンジオール、1,9-ノナンジオール、エチレングリコール、1,2-プロパンジオール、ネオペンチルグリコール、チオジエチレングリコール、ジエチレングリコール、トリエチレングリコール、ペンタエリスリトール、トリス-(ヒドロキシエチル)イソシアヌレート、Ｎ,Ｎ'-ビス-(ヒドロキシエチル)-オキサミド、3-チアウンデカノール、3-チアペンタデカノール、トリメチルヘキサンジオール、トリメチロールプロパン、4-ヒドロキシメチル-1-ホスファ-2,6,7-トリオキサ-ビシクロ[2.2.2]オクタン）とのエステル。
【００６２】
１．１６．  β-(3,5-ジ-tert-ブチル-4-ヒドロキシフェニル)プロピオン酸のアミド、例えば、Ｎ,Ｎ'-ビス-(3,5-ジ-tert-ブチル-4-ヒドロキシフェニルプロピオニル)-ヘキサメチレンジアミド、Ｎ,Ｎ'-ビス-(3,5-ジ-tert-ブチル-4-ヒドロキシフェニルプロピオニル)-トリメチレンジアミド、Ｎ,Ｎ'-ビス-(3,5-ジ-tert-ブチル-4-ヒドロキシフェニルプロピオニル)ヒドラジド、Ｎ,Ｎ'-ビス-[2-(3-[3,5-ジ-tert-ブチル-4-ヒドロキシフェニル]プロピオニルオキシ)-エチル]オキサミド（ユニロイヤル(Uniroyal)製Naugard(登録商標)ＸＬ-１）。
【００６３】
１．１７．  アスコルビン酸（ビタミンＣ）
【００６４】
１．１８．  アミノ酸化防止剤、例えば、Ｎ,Ｎ'-ジイソプロピル-ｐ-フェニレンジアミン、Ｎ,Ｎ'-ジ-sec-ブチル-ｐ-フェニレンジアミン、Ｎ,Ｎ'-ビス-(1,4-ジメチルペンチル)-ｐ-フェニレンジアミン、Ｎ,Ｎ'-ビス-(1-エチル-3-メチルペンチル)-ｐ-フェニレンジアミン、Ｎ,Ｎ'-ビス-(1-メチルヘプチル)-ｐ-フェニレンジアミン、Ｎ,Ｎ'-ジシクロヘキシル-ｐ-フェニレンジアミン、Ｎ,Ｎ'-ジフェニル-ｐ-フェニレンジアミン、Ｎ,Ｎ'-ビス-(2-ナフチル)-ｐ-フェニレンジアミン、Ｎ-イソプロピル-Ｎ'-フェニル-ｐ-フェニレンジアミン、Ｎ-(1,3-ジメチルブチル)-Ｎ'-フェニル-ｐ-フェニレンジアミン、Ｎ-(1-メチル-ヘプチル)-Ｎ'-フェニル-ｐ-フェニレンジアミン、Ｎ-シクロヘキシル-Ｎ'-フェニル-ｐ-フェニレンジアミン、4-(ｐ-トルエンスルファモイル)-ジフェニルアミン、Ｎ,Ｎ'-ジメチル-Ｎ,Ｎ'-ジ-sec-ブチル-ｐ-フェニレンジアミン、ジフェニルアミン、Ｎ-アリルジフェニルアミン、4-イソプロポキシジフェニルアミン、Ｎ-フェニル-1-ナフチルアミン、Ｎ-(4-tert-オクチルフェニル)-1-ナフチルアミン、Ｎ-フェニル-2-ナフチルアミン、オクチル化ジフェニルアミン（例えば、ｐ,ｐ'-ジ-tert-オクチルジフェニルアミン、4-ｎ-ブチルアミノフェノール、4-ブチリルアミノフェノール、4-ノナノイル-アミノフェノール、4-ドデカノイルアミノフェノール、4-オクタデカノイルアミノフェノール、ビス-(4-メトキシフェニル)-アミン、2,6-ジ-tert-ブチル-4-ジメチルアミノメチルフェノール、2,4'-ジアミノジフェニルメタン、4,4'-ジアミノジフェニルメタン、Ｎ,Ｎ,Ｎ',Ｎ'-テトラメチル-4,4'-ジアミノジフェニルメタン、1,2-ビス-[(2-メチルフェニル)-アミノ]-エタン、1,2-ビス-(フェニルアミノ)-プロパン、(ｏ-トルイル)-ビグアニド、ビス-[4-(1',3'-ジメチルブチル)-フェニル]-アミン、tert-オクチル化Ｎ-フェニル-1-ナフチルアミン）、モノ-およびジ-アルキル化tert-ブチル／tert-オクチルジフェニルアミンの混合物、モノ-およびジ-アルキル化ノニルジフェニルアミンの混合物、モノ-およびジ-アルキル化ドデシルジフェニルアミンの混合物、モノ-およびジ-アルキル化イソプロピル／イソへキシルジフェニルアミンの混合物、モノ-およびジ-アルキル化tert-ブチルジフェニルアミンの混合物、2,3-ジヒドロ-3,3-ジメチル-4Ｈ-1,4-ベンゾチアジン、フェノチアジン、モノ-およびジ-アルキル化tert-ブチル／tert-オクチルフェノチアジンの混合物、tert-オクチルフェノチアジン、モノ-およびジ-アルキル化tert-オクチルフェノチアジンの混合物、Ｎ-アリルフェノチアジン、Ｎ,Ｎ,Ｎ',Ｎ'-テトラフェニル-1,4-ジアミノブ-2-テン、Ｎ,Ｎ'-ビス-(2,2,6,6-テトラメチルピペリジ-4-イル)-ヘキサメチレンジアミン、ビス-(2,2,6,6-テトラメチルピペリジ-4-イル)セバケート、2,2,6,6-テトラメチルピペリジ-4-ノン、2,2,6,6-テトラメチルピペリジ-4-ノール。これらの化合物は、単独でまたは混合物として使用してよい。
【００６５】
１．１９．  好適なチオ相乗剤(thiosynergists)は、例えば、ジラウリルチオジプロピオネートおよび／またはジステアリルチオジプロピオネートである。
【００６６】
２．  ＵＶ−吸収剤および光安定化剤は、本発明の組成物中、前記組成物の重量に対して０．１〜１５重量％、好ましくは３〜８重量％の量で使用してよい。好適なＵＶ吸収剤および光安定化剤は、例えば、以下のものである。
【００６７】
２．１．  2-(2'-ヒドロキシフェニル)-ベンゾトリアゾール、例えば、2-(2'-ヒドロキシ-5'-メチルフェニル)-ベンゾトリアゾール、2-(3',5'-ジ-tert-ブチル-2'-ヒドロキシフェニル)-ベンゾトリアゾール、2-(5'-tert-ブチル-2'-ヒドロキシフェニル)-ベンゾトリアゾール、2-(2'-ヒドロキシ-5'-(1,1,3,3-テトラメチルブチル)-フェニル)-ベンゾトリアゾール、2-(3',5'-ジ-tert-ブチル-2'-ヒドロキシフェニル)-5-クロロベンゾトリアゾール、2-(3'-tert-ブチル-2'-ヒドロキシ-5'-メチルフェニル)-5-クロロベンゾトリアゾール、2-(3'-sec-ブチル-5'-tert-ブチル-2'-ヒドロキシフェニル)-ベンゾトリアゾール、2-(2'-ヒドロキシ-4'-オクチルオキシフェニル)-ベンゾトリアゾール、2-(3',5'-ジ-tert-アミル-2'-ヒドロキシフェニル)-ベンゾトリアゾール、2-(3',5'-ビス-(α,α-ジメチルベンジル)-2'-ヒドロキシフェニル)-ベンゾトリアゾール、2-(3'-tert-ブチル-2'-ヒドロキシ-5'-(2-オクチルオキシカルボニルエチル)-フェニル-5-クロロベンゾトリアゾール、2-(3'-tert-ブチル-5'-[2-(2-エチルへキシルオキシ)-カルボニルエチル]-2'-ヒドロキシフェニル)-5-クロロベンゾトリアゾール、2-(3'-tert-ブチル-2'-ヒドロキシ-5'-(2-メトキシカルボニルエチル)-フェニル)-5-クロロベンゾトリアゾール、2-(3'-tert-ブチル-2'-ヒドロキシ-5'-(2-メトキシカルボニルエチル)-フェニル)-ベンゾトリアゾール、2-(3'-tert-ブチル-2'-ヒドロキシ-5'-(2-オクチルオキシカルボニルエチル)-フェニル)-ベンゾトリアゾール、2-(3'-tert-ブチル-5'-[2-(2-エチルヘキシルオキシ)-カルボニルエチル]-2'-ヒドロキシフェニル)-ベンゾトリアゾール、2-(3'-ドデシル-2'-ヒドロキシ-5'-メチルフェニル)-ベンゾトリアゾール、2-(3'-tert-ブチル-2'-ヒドロキシ-5'-(2-イソオクチルオキシカルボニルエチル)-フェニルベンゾトリアゾール、2,2'-メチレン-ビス-[4-(1,1,3,3-テトラメチルブチル)-6-ベンゾトリアゾール-2-イルフェノール]、および2-[3'-tert-ブチル-5'-(2-メトキシカルボニルエチル)-2'-ヒドロキシフェニル]-2Ｈ-ベンゾトリアゾールとポリエチレングリコール300とのエステル交換反応生成物、そして、[Ｒ-ＣＨ２ＣＨ２-ＣＯＯ-ＣＨ２ＣＨ２]２で表されるものであって、Ｒが3'-tert-ブチル-4'-ヒドロキシ-5'-2Ｈ-ベンゾトリアゾール-2-イルフェニルであるもの、2-[2'-ヒドロキシ-3'-(α,α-ジメチルベンジル)-5'-(1,1,3,3-テトラメチルブチル)-フェニル]-ベンゾトリアゾール）、2-[2'-ヒドロキシ-3'-(1,1,3,3-テトラメチルブチル)-5'-(α,α-ジメチルベンジル)-フェニル]-ベンゾトリアゾール）。
【００６８】
２．２．  2-ヒドロキシベンゾフェノン、例えば、4-ヒドロキシ-、4-メトキシ-、4-オクチロキシ-、4-デシルオキシ-、4-ドデシルオキシ-、4-ベンジルオキシ-、4,2',4'-トリヒドロキシ-および2'-ヒドロキシ−4,4'-ジメトキシ-誘導体。
【００６９】
２．３．  置換および非置換安息香酸のエステルであって、例えば、4-tert-ブチルフェニルサリチル酸エステル、フェニルサリチル酸エステル、オクチルフェニルサリチル酸エステル、ビベンゾイルレゾルシノール、ビス-(4-tert-ブチルベンゾイル)-レゾルシノール、ベンゾイルレゾルシノール、2,4-ジ-tert-ブチルフェニル-3,5-ジ-tert-ブチル4-ヒドロキシ安息香酸エステル、ヘキサデシル-3,5-ジ-tert-ブチル4-ヒドロキシ安息香酸エステル、オクタデシル-3,5-ジ-tert-ブチル4-ヒドロキシ安息香酸エステル、2-メチル-4,6-ジ-tert-ブチルフェニル-3.5-ジ-tert-ブチル4-ヒドロキシ安息香酸エステル。
【００７０】
２．４．  アクリル酸エステル、例えば、エチル-α-シアン-β,β-ジフェニルアクリレート、イソオクチル-α-シアン-β,β-ジフェニルアクリレート、メチル-α-カルボメトキシ桂皮酸エステル、メチル-α-シアン-β-メチル-ｐ-メトキシ桂皮酸エステル、ブチル-α-シアン-β-メチル-ｐ-メトキシ桂皮酸エステル、メチル-α-カルボメトキシ-ｐ-メトキシ桂皮酸エステルおよびＮ-(β-カルボメトキシ-β-シアンビニル)-2-メチルインドリン。
【００７１】
２．５．  ニッケル化合物、例えば、2,2'-チオビス-[4-(1,1,3,3-テトラメチルブチル)-フェノール]との１：１または１：２錯体などのニッケル錯体であって、ｎ-ブチルアミン、トリエタノールアミンまたはＮ-シクロヘキシルジエタノールアミンなどの別のリガンドを含むまたは含まないもの、ニッケルジブチルジチオカルバメート、モノアルキルエステルのニッケル塩であって、例えば、4-ヒドロキシ-3,5-ジ-tert-ブチルベンジルホスホン酸のメチルまたはエチルエステル、2-ヒドロキシ-4-メチルフェニルウンデシルケトキシムなどのケトキシムのニッケル錯体、1-フェニル-4-ラウロイル-5-ヒドロキシピラゾールのニッケル錯体であって、別のリガンドを含むまたは含まないもの。
【００７２】
２．６．立体障害アミン、例えば、ビス-(2,2,6,6-テトラメチル-4-ピペリジル)セバシン酸エステル、ビス-(2,2,6,6-テトラメチル-4-ピペリジル)コハク酸エステル、ビス-(1,2,2,6,6-ペンタメチル-4-ピペリジル)セバシン酸エステル、ビス-(1-オクチロキシ-2,2,6,6-テトラメチル-4-ピペリジル)セバシン酸エステル、ビス-(1,2,2,6,6-ペンタメチル-4-ピペリジル)、ｎ-ブチル-3,5-ジ-tert-ブチル-4-ヒドロキシ-ベンジルマロン酸エステル、1-(2-ヒドロキシエチル)-2,2,6,6-テトラメチル-4-ヒドロキシピペリジンとコハク酸との縮合物、Ｎ,Ｎ'-ビス-(2,2,6,6-テトラメチル-4-ピペリジル)-ヘキサメチレンジアミンと4-tert-オクチルアミノ-2,6-ジ-クロロ-1,3,5-トリアジンとの直鎖または環式縮合物、トリス-(2,2,6,6-テトラメチル-4-ピペリジル)-ニトリロトリアセテート、テトラキス-(2,2,6,6-テトラメチル-4-ピペリジル)-1,2,3,4-ブタンテトラカルボキシレート、1,1'-(1,2-エタンジイル)-ビス-(3,3,5,5-テトラメチルピペラジノン)、4-ベンゾイル-(2,2,6,6-テトラメチルピペリジン、4-ステアリルオキシ-2,2,6,6-テトラメチルピペリジン、ビス-(1,2,2,6,6-ペンタメチルピペリジル)-2-ｎ-ブチル-2-(2-ヒドロキシ-3,5-ジ-tert-ブチルベンジル)マロン酸エステル、3-ｎ-オクチル-7,7,9,9-テトラメチル-1,3,8-トリアザスピロ[4.5]デカン-2,4-ジオン、ビス-(1-オクチルオキシ-2,2,6,6-テトラメチルピペリジル)セバシン酸エステル、ビス-(1-オクチルオキシ-2,2,6,6-テトラメチルピペリジル)コハク酸エステル、Ｎ,Ｎ'-ビス-(2,2,6,6-テトラメチル-4-ピペリジル)-ヘキサメチレンジアミンと4-モルホリノ-2,6-ジクロロ-1,3,5-トリアジンとの直鎖または環式縮合物、2-クロロ-4,6-ビス-(4-ｎ-ブチルアミノ-2,2,6,6-テトラメチルピペリジル)-1,3,5-トリアジンと1,2-ビス-(3-アミノプロピルアミノ)-エタンとの縮合物、2-クロロ-4,6-ビス-(4-ｎ-ブチルアミノ-1,2,2,6,6-ペンタメチルピペリジル)-1,3,5-トリアジンと1,2-ビス-(3-アミノプロピルアミノ)-エタンとの縮合物、8-アセチル-3-ドデシル-7,7,9,9-テトラメチル-1,3,8-トリアザスピロ[4.5]-デカン-2,4-ジオン、3-ドデシル-1-(2,2,6,6-テトラメチル-4-ピペリジル)-ピロリジン-2,5-ジオン、3-ドデシル-1-(1,2,2,6,6-ペンタメチル-4-ピペリジル)-ピロリジン-2,5-ジオン、4-ヘキサデシルオキシ-2,2,6,6-テトラメチルピペリジンと4-ステアリルオキシ-2,2,6,6-テトラメチルピペリジンとの混合物、Ｎ,Ｎ'-ビス-(2,2,6,6-テトラメチル-4-ピペリジル)-ヘキサメチレンジアミンと4-シクロヘキシルアミノ-2,6-ジクロロ-1,3,5-トリアジンとの縮合生成物、1,2-ビス-(3-アミノプロピルアミノ)-エタンと2,4,6-トリクロロ-1,3,5-トリアジンと更に4-ブチルアミノ-2,2,6,6-テトラメチルピペリジンとの縮合生成物（ＣＡＳ標準No.[136504-96-6]）、Ｎ-(2,2,6,6-テトラメチル-4-ピペリジル)-ｎ-ドデシル-スクシンイミド、Ｎ-(1,2,2,6,6-ペンタメチル-4-ピペリジル)-ｎ-ドデシル-スクシンイミド、2-ウンデシル-7,7,9,9-テトラメチル-1-オキサ-3,8-ジアザ-4-オキソスピロ[4.5]デカン、7,7,9,9-テトラメチル-2-シクロウンデシル-1-オキサ-3,8-ジアザ-4-オキソスピロ[4.5]デカンとエピクロロヒドリンとの反応生成物、1,1-ビス-(1,2,2,6,6-ペンタメチル-4-ピペリジルオキシカルボニル)-2-(4-メトキシフェニル)-エタン、Ｎ,Ｎ'-ビス-(ホルミル)-Ｎ,Ｎ'-ビス-(2,2,6,6-テトラメチル-4-ピペリジル)-ヘキサメチレンジアミン、4-メトキシメチレンマロン酸と1,2,2,6,6-ペンタメチル-4-ヒドロキシピペリジンとのジエステル、ポリ[���チルプロピル-3-オキシ-4-(2,2,6,6-テトラメチル-4-ピペリジル)-シロキサン]、無水マレイン酸−α-オレフィンコポリマーと2,2,6,6-テトラメチル-4-アミノピペリジンまたは1,2,2,6,6-ペンタメチル-4-アミノピペリジンとの反応生成物。
【００７３】
２．７．  オキサミド、例えば、4,4'-ジオクチルオキシオキサニリド、2,2'-ジエトキシオキサニリド、2,2'-ジオクチルオキシ-5,5'-ジ-tert-ブトキサニリド、2,2'-ジドデシルオキシ-5,5'-ジ-tert-ブトキサニリド、2-エトキシ-2'-エチルオキサニリド、Ｎ,Ｎ'-ビス(3-ジメチルアミノプロピル)-オキサミド、2-エトキシ-5-tert-ブチル-2'-エトキサニリドおよびこれと2-エトキシ-2'-エチル-5,4'-ジ-tert-ブトキサニリドとの混合物、ｏ-およびｐ-メトキシ二置換オキサニリドの混合物およびｏ-およびｐ-エトキシ二置換オキサニリドの混合物。
【００７４】
２．８．  2-(2-ヒドロキシフェニル)-1,3,5-トリアジン、例えば、2,4,6-トリス-(2-ヒドロキシ-4-オクチルオキシフェニル)-1,3,5-トリアジン、2-(2-ヒドロキシ-4-オクチルオキシフェニル)-4,6-ビス-(2,4-ジメチルフェニル)-1,3,5-トリアジン、2-(2,4-ジヒドロキシフェニル)-4,6-ビス-(2,4-ジメチルフェニル)-1,3,5-トリアジン、2,4-ビス-(2-ヒドロキシ-4-プロピルオキシフェニル)-6-(2,4-ジメチルフェニル)-1,3,5-トリアジン、2-(2-ヒドロキシ-4-オクチルオキシフェニル)4,6-ビス-(4-メチルフェニル)-1,3,5-トリアジン、2-(2-ヒドロキシ-4-ドデシルオキシフェニル)-4,6-ビス-(2,4-ジメチルフェニル)-1,3,5-トリアジン、2-(2-ヒドロキシ-4-トリデシルオキシフェニル)-4,6-ビス-(2,4-ジメチルフェニル)-1,3,5-トリアジン、2-[2-ヒドロキシ-4-(2-ヒドロキシ-3-ブチロキシプロポキシ)-フェニル]-4,6-ビス-(2,4-ジメチル)-1,3,5-トリアジン、2-[2-ヒドロキシ-4-(2-ヒドロキシ-3-オクチルオキシプロピルオキシ)-フェニル]-4,6-ビス-(2,4-ジメチル)-1,3,5-トリアジン、2-[4-(ドデシルオキシ/トリデシルオキシ-2-ヒドロキシプロポキシ)-2-ヒドロキシフェニル]-4,6-ビス-(2,4-ジメチルフェニル)-1,3,5-トリアジン、2-[2-ヒドロキシ-4-(2-ヒドロキシ-3-ドデシルオキシプロポキシ)-フェニル]-4,6-ビス-(2,4-ジメチルフェニル)-1,3,5-トリアジン、2-(2-ヒドロキシ-4-へキシルオキシ)-フェニル-4,6-ジフェニル)-1,3,5-トリアジン、2-(2-ヒドロキシ-4-メトキシフェニル)-4,6-ジフェニル)-1,3,5-トリアジン、2,4,6-トリス-[2-ヒドロキシ-4-(3-ブトキシ-2-ヒドロキシプロポキシ)-フェニル]-1,3,5-トリアジン、2-(2-ヒドロキシフェニル)-4-(4-メトキシフェニル)-6-フェニル-1,3,5-トリアジン、2-{2-ヒドロキシ-4-[3-(2-エチルヘキシル-1-オキシ)-2-ヒドロキシプロピルオキシ]-フェニル}-4,6-ビス-(2,4-ジメチルフェニル)-1,3,5-トリアジン。
これらの化合物は単独でまたは混合物として使用されてよい。
【００７５】
３．  好適な金属不活性化剤は、例えば、Ｎ,Ｎ'-ジフェニルオキシアミド、Ｎ-サリシルアル-Ｎ'-サリシルオイルヒドラジン(N-salicylal-N'-salicyloyl hydrazine)、Ｎ,Ｎ'-ビス-(サリシルオイル)ヒドラジン、Ｎ,Ｎ'-ビス-(3,5-ジ-tert-ブチル-4-ヒドロキシフェニルプロピオニル)ヒドラジン、3-サリシルオイルアミノ-1,2,4-トリアゾール、ビス-(ベンジリデン)-オキサリルジヒドラジド、オキサニリド、イソフタロイルジヒドラジド、セバコイルビスフェニルヒドラジド、Ｎ,Ｎ'-ジアセチルアジポイルジヒドラジド、Ｎ,Ｎ'-ビス-(サリシルオイル)-オキサリルジヒドラジド、Ｎ,Ｎ'-ビス-(サリシルオイル)-チオプロピオニルジヒドラジドである。これらの化合物は単独でまたは混合物として使用されてよい。
【００７６】
４．好適な過酸化物コレクターは、例えば、β-チオジプロピオン酸のエステルを包含し、例えば、ラウリル-、ステアリル-、ミリスチル-もしくはトリデシル-エステル、メルカプトベンズイミダゾール、または2-メルカプトベンズイミダゾールの亜鉛塩、ジブチルジチオカルバミン酸亜鉛塩、ジオクタデシルジスルフィド、ペンタエリスリトールテトラキス(ドデシルメルカプト)プロピオネートが挙げられる。これらの化合物は単独でまたは混合物として使用されてよい。
【００７７】
５．  好適な塩基性助安定化剤は、例えば、メラミン、ポリビニルピロリドン、ジシアンジアミド、トリアリルシアヌレート、尿素誘導体、ヒドラジン誘導体、アミン、ポリアミド、ポリウレタン、高級の脂肪酸のアルカリ金属塩およびアルカリ土類金属塩（例えば、ステアリン酸カルシルム、ステアリン酸亜鉛、ベヘン酸マグネシウム、ステアリン酸マグネシウム、リシノール酸ナトリウムおよびパルミチン酸カリウム）、アンチモンピロカテコラートまたは亜鉛ピロカテコラートである。これらの化合物は単独でまたは混合物として使用されてよい。
【００７８】
６．  好適な核形成剤は、例えば、タルク、金属酸化物（例えば、二酸化チタンまたは酸化マグネシウム）、リン酸塩、炭酸塩または硫酸塩、好ましくはこれらのアルカリ土類金属塩などの無機物質や、モノ-もしくはポリ-カルボン酸およびこれらの塩（例えば、4-tert-ブチル安息香酸、アジピン酸、ジフェニル酢酸、コハク酸ナトリウムまたは安息香酸ナトリウム）などの有機化合物、そしてイオン性コポリマー（イオノマー）などのポリマー化合物である。1,3：2,4-ビス-(3',4'-ジメチルベンジリデン)-ソルビトール、1,3：2,4-ジ(パラメチルジベンジリデン)-ソルビトールおよび1,3：2,4-ジ(ベンジリデン)-ソルビトールが特に好ましい。これらの化合物は単独でまたは混合物として使用されてよい。
【００７９】
７．  好適なフィラーおよび強化剤は、例えば、炭酸カルシウム、ケイ酸塩、ガラス繊維、ガラス吹出し片(glass balloon flakes)、石綿、タルク、カオリン、マイカ、硫酸バリウム、金属酸化物および金属水酸化物、カーボンブラック、グラファイト、桂灰石、およびおが屑や他の天然生成物の繊維、合成繊維である。これらの化合物は単独でまたは混合物として使用されてよい。
【００８０】
８．  好適な他の添加物は、例えば、可塑剤、潤滑剤、乳化剤、顔料、粘度調節剤、触媒、流動制御剤、蛍光増白剤、難燃剤、帯電防止剤および膨張剤である。
【００８１】
１０．  好適なベンゾフラノンおよびインドリノンは、例えば、米国特許第4,325,863号公報、同第4,338,244号公報、同第5,175,312号公報、同第5,216,052号公報、同第5,252,643号公報、独国特許発明第Ａ4316611号公報、同第Ａ4316622号公報、同第Ａ4316876号公報、欧州特許出願公開第Ａ0589839号公報または同第Ａ0591102号公報に記載されているもの、あるいは3-[4-(2-アセトキシエトキシ)-フェニル]-5,7-ジ-tert-ブチル-ベンゾフラ-2-ノン、5,7-ジ-tert-ブチル-3-[4-(2-ステアロイルオキシエトキシ)-フェニル]-ベンゾフラ-2-ノン、3,3'-ビス-[5,7-ジ-tert-ブチル-3-(4-[2-ヒドロキシエトキシ]-フェニル)-ベンゾフラ-2-ノン]、5,7-ジ-tert-ブチル-3-[4-エトキシフェニル)-ベンゾフラ-2-ノン、3-(4-アセトキシ-3,5-ジメチルフェニル)-5,7-ジ-tert-ブチルベンゾフラ-2-ノン、3-(3,5-ジメチル-4-ピバロイルオキシフェニル)-5,7-ジ-tert-ブチルベンゾフラ-2-ノン、3-(3,4-ジメチルフェニル)-5,7-ジ-tert-ブチルベンゾフラ-2-ノン、3-(2,3-ジメチルフェニル)-5,7-ジ-tert-ブチルベンゾフラ-2-ノン、
【化８】
2004526028.tif 000009
などのラクトン系酸化防止剤である。前記化合物は、例えば、酸化防止剤として作用する。これらの化合物は単独でまたは混合物として使用されてよい。
【００８２】
１０．  好適な蛍光性可塑剤は、「プラスチクス・アディティヴズ・ハンドブック(Plastics Additives Handbook)」、アール・ゲヒターおよびエイチ・ミュラー編、ハンサー・フェルラーク、第3版、1990年、775〜789頁に列記されているものである。
【００８３】
１１．  好適な難燃剤は、リン酸エステル、すなわち、トリフェニルホスフェート、レゾルシノール二リン酸エステル、臭素化リン酸エステル、臭素化オリゴカーボネートなどの臭素含有化合物およびポリカーボネート、並びにＣ４Ｆ９ＳＯ３−Ｎａ＋などの塩である。
【００８４】
１２．好適な脆性強化剤は、グラフト化スチレン-アクリロニトリルまたはメチルメタクリレートを含むブタジエンゴム、グラフト化無水マレイン酸を含むエチレン/プロピレンゴム、グラフト化メチルメタクリレートまたはスチレン-アクリロニトリルを含むエチル-およびブチル-アクリレートゴム、浸透性シロキサン、およびグラフト化メチルメタクリレートまたはスチレン-アクリロニトリルを含むアクリレートネットワークを包含する。
【００８５】
１３．  好適なポリマーは、ＳＡＮ、ＡＢＳ、ＰＭＭＡ、ＰＴＦＥ、ＰＳＵ、ＰＰＳ、ポリエチレン、ポリプロピレンおよびエチレン／プロピレンゴムなどのポリオレフィン、エポキシ樹脂、ＰＢＴ、ＰＥＴ、ＰＣＴ、ＰＣＴＧおよびＰＥＴＧなどのポリエステル、および界面法で生成される他のポリカーボネートである。
【００８６】
１４．  好適な帯電防止剤は、スルホン酸塩であり、例えば、Ｃ１２Ｈ２５ＳＯ３−またはＣ８Ｆ１７ＳＯ３−のテトラエチルアンモニウム塩である。
【００８７】
１５．  好適な着色剤は、顔料、並びに有機および無機染料を包含する。
【００８８】
１６．  エポキシ基を含有する化合物、例えば、3,4-エポキシシクロヘキシルメチル-3,4-エポキシシクロヘキシルカルボキシレート、グリシジルメタクリレートとエポキシシランとのコポリマー。
【００８９】
１７．  無水物基を含有する化合物、例えば、無水マレイン酸、無水コハク酸、無水安息香酸および無水フタル酸。
【００９０】
１８．  安定化剤として好適な亜リン酸エステル(phosphites)およびホスホニトは、例えば、トリフェニルホスファイト、ジフェニルアルキルホスファイト、フェニルジアルキルホスファイト、トリス(ノニルフェニル)ホスファイト、トリラウリルホスファイト、トリオクタデシルホスファイト、ジステアリルペンタエリスリトールジホスファイト、トリス(2,4-ジ-tert-ブチルフェニル)ホスファイト、ジイソデシルペンタエリスリトールジホスファイト、ビス-(2,4-ジ-tert-ブチルフェニル)ペンタエリスリトールジホスファイト、ビス(2,6-ジ-tert-ブチル-4-メチルフェニル)ペンタエリスリトールジホスファイト、ジイソデシルオキシペンタエリスリトールジホスファイト、ビス(2,4-ジ-tert-ブチル-6-メチルフェニル)ペンタエリスリトールジホスファイト、ビス(2,4,6-トリス(tert-ブチルフェニル)ペンタエリスリトールジホスファイト、トリステアリルソルビットトリホスファイト、テトラキス(2,4-ジ-tert-ブチルフェニル)-4,4'-ビフェニレンジホスホニト、6-イソオクチルオキシ-2,4,8,10-テトラ-tert-ブチル-12Ｈ-ジベンズ[d,g]-1,3,2-ジオキサホスホシン、6-フルオロ-2,4,8,10-テトラ-tert-ブチル-12-メチル-ジベンズ[d,g]-1,3,2-ジオキサホスホシン、ビス(2,4-ジ-tert-ブチル-6-メチルフェニル)メチルホスファイト、ビス-(2,4-ジ-tert-ブチル-6-メチルフェニル)エチルホスファイト、6-フルオロ-2,4,8,10-テトラ-tert-ブチル-12-メチルジベンズ[d,g]-1,3,2-ジオキサホスホシン、2,2',2''-ニトリロ[トリエチルトリス(3,3',5,5'-テトラ-tert-ブチル-1,1'-ビフェニル-2,2'-ジイル)ホスファイト]、2-エチル-ヘキシル(3,3',5,5'-テトラ-tert-ブチル-1,1'-ビフェニル-2,2'-ジイル)ホスファイト、5-ブチル-5-エチル-2-(2,4,6-トリ-tert-ブチルフェノキシ)-1,3,2-ジオキサホスフィランを包含する。これらの化合物は単独でまたは混合物として使用されてよい。
【００９１】
トリス-(2,4-ジ-tert-ブチルフェニル)ホスファイト（チバ-ガイギー社製Irgafos(登録商標)168）またはトリフェニルホスフィンが特に好ましい。
【００９２】
前記１６および１７群の化合物は、溶融安定化剤として作用する。これらの化合物は単独でまたは混合物として使用されてよい。
【００９３】
前記添加物のうち、当業者は明らかに、ＣＤ、ＤＶＤおよび他の光学記録媒体の分野での応用において透明性を低下させない好適な添加物を選択するであろう。
【００９４】
前記のIRGANOX1076(登録商標)および前記２．１群からのベンゾトリアゾール（いわゆるチヌビン）、特にこれら互いの混合物が最も好適な添加物である。
【００９５】
本発明のポリマー混合物は、成形品、好ましくは光学媒体を製造するためのポリカーボネートにおいて、公知の方法で使用される。特にコンパクトディスクやＤＶＤのみならず、１回以上書き込みや消去が可能な光学媒体を製造する場合に使用される。書き込み層は、とりわけ、染料または金属の層から成る。後者は、記録原理としての非晶質状態から結晶状態への変化を利用するかまたは磁気特性を有する。
【００９６】
光学媒体の製造は、好ましくは、顆粒として先に製造された本発明のポリマー混合物から生じる。しかし、光学媒体は、前記成分を純粋なまたは市販のポリカーボネートおよび／またはポリカーボネートからの成形品の製造中に通常使用される添加物中に混入することによっても製造され得る。
【００９７】
従って、本発明は、特に本発明の熱可塑性ポリマー混合物から得られる光学データキャリアなどの成形品、好ましくはコンパクトディスクおよびＤＶＤにも関する。
【００９８】
本発明の熱可塑性ポリマー混合物は、成形品の製造中に熱安定性を有し、しかも得られる最終製品（成形品）が製造鋳型から容易に剥離でき、かつ鋳型に損傷を残さないという利点を有する。
【００９９】
以降の実施例により本発明を説明する。しかし、本発明はこれら実施例に限定されない。
【０１００】
実施例：
相境界法によって製造されるポリカーボネートの例
以下の混合物を生成する。
以下の表に従って、tert-ブチルフェノール末端基を有するＢＰＡ-ＰＣから相境界法により製造された、平均溶液粘度１．１９５（塩化メチレン１００ｍＬ中濃度０．５ｇにおいて、２５℃で測定したもの）のポリカーボネート顆粒の含量（重量）ｘを、グリセロールモノステアレート含量（重量）ｙおよびリン化合物含量（重量）ｚと閉じた容器内で完全に混合した。この混合物を、次に、ワーナー・ファイダラー(Werner Pfleiderer)ＺＳＫ53型二軸スクリューニーダーにおいてマス温度約２４０℃でコンパウンド化した。
【０１０１】
【表１】
2004526028.tif 000010
【０１０２】
ヘンケル・コマンディットゲゼルシャフト・アウフ・アクチエン(Henkel KgaA)社製の製品LoxiolＥＰ129をグリセロールモノステアレートとして使用した。亜リン酸エステル１は、(2,4,6-トリ-tert-ブチル-フェニル)-(2-ブチル-2-エチル-プロパン-1,3-ジイル)-ホスファイトであり、これはUltranox641(登録商標)としてジーイー・スペシャルティ・ケミカルズ(GE Specialty Chemicals)社から入手できる。亜リン酸エステル２は、トリス(2,4-ジ-tert-ブチルフェニル)ホスファイトであり、これはIrgafos168(登録商標)としてチバ-ガイギー社から入手できる。
【０１０３】
ＣＤの製品安定性を測定するために、前記材料から成るＣＤブランクを、Nestal Discjet600型ＣＤ射出成形機で製造した。このＣＤは、厚さ１．２ｍｍおよび外径は１２０ｍｍであった。製品安定性は、以降に示すセッティング１〜４までの種々の機械条件下で試験した。
セッティング１：
シリンダー温度（供給／圧縮／シリンダーヘッド／ノズル）３１５／３２０／３２０／３２０℃、最大射出速度  毎秒１３０ｍｍ、鋳型（予備作業温度）５５℃、サイクル時間４．６秒
セッティング２：
シリンダー温度（供給／圧縮／シリンダーヘッド／ノズル）３１５／３４０／３５０／３５０℃、最大射出速度  毎秒１１０ｍｍ、鋳型（予備作業温度）５５℃、サイクル時間４．９秒
セッティング３：
シリンダー温度（供給／圧縮／シリンダーヘッド／ノズル）３１５／３６０／３８０／３８０℃、最大射出速度  毎秒１００ｍｍ、鋳型（予備作業温度）５５℃、サイクル時間５．５秒
セッティング４：
サイクルを５分間の機械停止によって中断したこと以外は、セッティング２と同様にした。射出成形機の再スタート後、以下の測定のために５回目の供給を行った。
【０１０４】
その後、ＣＤブランクにおける残留しているグリセロールモノステアレート含量とフェノール性ＯＨ基含量を求めた。以下の結果が得られた。
【表２】
2004526028.tif 000011
【０１０５】
ＣＤ中のフェノール性ＯＨ基の濃度も、製造後に種々の条件で測定した。
【表３】
2004526028.tif 000012
【０１０６】
【表４】
2004526028.tif 000013
被膜形成は、以下の通り求めた。鋳型内での被膜を決定するために、１０００枚の部分充填ＣＤブランクを、AxxiconＣＤ鋳型を含むNestal Discjet600型ＣＤ射出成形機で製造した。ＣＤの約８０％部分充填は、計量供給パスを減量しかつフォローアップ圧を適合することにより達成した。シリンダー温度は、供給領域では３００℃および圧縮領域では３１０℃であり、シリンダーヘッドとノズルでは３３０℃の温度とした。サイクル時間は約５．５秒であった。１０００回目のショット後、ダイと外側領域（すなわち、ポリカーボネート溶融物と接触していない領域）のレベルの表面を被膜形成について目視観察した。前記結果が得られた。
【０１０７】
溶融エステル交換法で製造されたポリカーボネートの例
以下の表に従って、フェノール末端基を有するＢＰＡ-ＰＣから溶融エステル交換法により製造された、平均溶液粘度１．２００（塩化メチレン１００ｍＬ中濃度０．５ｇにおいて、２５℃で測定したもの）のポリカーボネート顆粒の含量（重量）ｘを、グリセロールモノステアレート含量（重量）ｙおよびリン化合物含量（重量）ｚと閉じた容器内で完全に混合した。この混合物を、次に、ワーナー・ファイダラーＺＳＫ53型二軸スクリューニーダーにおいてマス温度約２４０℃でコンパウンド化した。
【表５】
2004526028.tif 000014
【０１０８】
ヘンケル・コマンディットゲゼルシャフト・アウフ・アクチエン社製の製品LoxiolＥＰ129をグリセロールモノステアレートとして使用した。亜リン酸エステル１は、(2,4,6-トリ-tert-ブチル-フェニル)-(2-ブチル-2-エチル-プロパン-1,3-ジイル)-ホスファイトであり、これはUltranox641(登録商標)としてジーイー・スペシャルティ・ケミカルズ社から入手できる。亜リン酸エステル２は、トリス(2,4-ジ-tert-ブチルフェニル)ホスファイトであり、これはIrgafos168(登録商標)としてチバ-ガイギー社から入手できる。
【０１０９】
ＣＤの製品安定性を測定するために、前記材料から成るＣＤブランクを、Nestal Discjet600型ＣＤ射出成形機で製造した。このＣＤは、厚さ１．２ｍｍおよび外径は１２０ｍｍであった。製品安定性は、前記加工プログラムの機械セッティング３で評価した。
【０１１０】
その後、ＣＤブランクにおける残留グリセロールモノステアレート含量を求めた。以下の結果が得られた。
【表６】
2004526028.tif 000015
【表７】
2004526028.tif 000016
【０１１１】
縮合物の量の測定：
縮合物の量は、被膜を含むおよび含まないアルミホイルを秤量することによって求めた。被膜の量は、以下のように定義される。
【数１】
2004526028.tif 000017
【０１１２】
プロセスの詳細な説明：
乾燥後（１２０℃、４時間）、顆粒材料２０ｇを、直径８０ｍｍおよび深さ１５ｍｍのアルミニウム皿に、皿の底が顆粒材料で均一に被覆されるように流し入れた。充填した皿を、電気加熱式金属ブロックの特注の試料チャンバー（直径８５ｍｍ、深さ５０ｍｍ）に入れて、厚さ０．０３ｍｍ、直径１００ｍｍのアルミホイルで閉じた。揮発性成分がホイル上で濃縮させるために、測定中、冷却プレートでホイルを冷却した。冷却水の温度は２０℃に調節した。測定を行うときは、アルミホイルが試料チャンバーを外部から十分に遮断するようにしなければならない。
金属ブロックを３００℃の温度まで数分間加熱する。試料は、この温度で４時間保持した。その後、試験装置を周囲温度まで冷却した。周囲温度に達した後、アルミホイルを取り外して、微量天秤で秤量し、前記式に従って縮合物の量を算出した。
【０１１３】
測定法の詳細な説明：
グリセロールモノステアレート
前記グリセロールモノステアレートは、ガスクロマトグラフィーにより毛細管で分離し、炎イオン化検出器で検出した。これは、内部標準法で評価した。測定限界は約１０ｐｐｍであった。
【０１１４】
フェノール性ＯＨ
ポリカーボネートをジクロロメタンに溶解して、塩化チタン（ＩＶ）と反応させて、オレンジがかった赤色の錯体を形成した。この錯体の５４６ｎｍでの吸光度を光度計で測定した。較正は外部標準としてのＢＰＡで行った。測定限界はＯＨ約２０ｐｐｍであった。
【国際公開パンフレット】
2004526028.tif 000020
2004526028.tif 000021
2004526028.tif 000022
2004526028.tif 000023
2004526028.tif 000024
2004526028.tif 000025
2004526028.tif 000026
2004526028.tif 000027
2004526028.tif 000028
2004526028.tif 000029
2004526028.tif 000030
2004526028.tif 000031
2004526028.tif 000032
2004526028.tif 000033
2004526028.tif 000034
2004526028.tif 000035
2004526028.tif 000036
2004526028.tif 000037
2004526028.tif 000038
2004526028.tif 000039
2004526028.tif 000040
2004526028.tif 000041
2004526028.tif 000042
2004526028.tif 000043
2004526028.tif 000044
2004526028.tif 000045
2004526028.tif 000046
2004526028.tif 000047
2004526028.tif 000048
2004526028.tif 000049
2004526028.tif 000050
2004526028.tif 000051
2004526028.tif 000052
2004526028.tif 000053
2004526028.tif 000054
2004526028.tif 000055
2004526028.tif 000056
2004526028.tif 000057
【国際調査報告】
2004526028.tif 000058
2004526028.tif 000059
2004526028.tif 000060
2004526028.tif 000061
2004526028.tif 000062
2004526028.tif 000063